(57)【要約】  本発明は次の工程を含む光学物品の縁取りをおこなう方法に関係する：    −  ２つの主面を持ち、その少なくとも一方に最外側層が塗膜されている光学物品を準備する；    −  光学物品に接する側の面に接着剤を塗膜してあるホールディングパッドを光学物品およびチャックの間に挿入し、これら両方に接着させることにより光学物品をチャックに固定する；および    −  縁取り装置を用いて光学物品の縁取りをおこなう；    ここに光学物品をチャックに固定する手順に先立ち、少なくとも１つの有機材料からできた暫定層を光学物品の前記最外側層の上に形成し、暫定層の有機材料はフッ化官能基、およびホールディングパッドの接着剤と少なくとも１つの分子間結合または相互作用を作りだすことができる結鎖官能基を持つ少なくとも１種類の有機化合物を含む。【特許請求の範囲】
【請求項１】
光学物品の縁取りをおこなう方法で以下の手順を含む方法：
２つの主面を持ち、その少なくとも一方に最外側層が塗膜されている光学物品を準備する；
光学物品に接する側の面に接着剤を塗膜してあるホールディングパッドを光学物品およびチャックの間に挿入し、これら両方に接着させることにより光学物品をチャックに固定する；および
縁取り装置を用いて光学物品の縁取りをおこなう；
ここに光学物品をチャックに固定する手順に先立ち、少なくとも１つの有機材料からできた暫定層を光学物品の前記最外側層の上に形成し、暫定層の有機材料はフッ化官能基、およびホールディングパッドの接着剤と少なくとも１つの分子間結合または相互作用を作りだすことができる結鎖官能基を持つ少なくとも１種類の有機化合物を含む。
【請求項２】
前記の少なくとも１種類の有機化合物は２つの末端位を持つ主鎖を持ち、第１の末端位はフッ化官能基に占められ、第２の末端位はホールディングパッドの接着剤と少なくとも１つの分子間結合または相互作用を作りだすことができる結鎖官能基に占められている、請求項１に記載の方法。
【請求項３】
光学物品の前記最外側層が汚れ防止用トップコート、好ましくは疎水性および／または非親油性表面被膜である、請求項１または２に記載の方法。
【請求項４】
接着剤が感圧接着剤（ＰＳＡ）である、請求項１から３のいずれかに記載の方法。
【請求項５】
汚れ防止用トップコートが少なくとも１種類のフッ化化合物を含む組成物から作られている、請求項１から４のいずれかに記載の方法。
【請求項６】
汚れ防止用トップコートがペルフルオロプロピレン部分を含むフッ素ベースの樹脂を含む、請求項５に記載の方法。
【請求項７】
光学物品の最外側層の表面エネルギーが１４ｍＪ／ｍ２  以下である、請求項１から６のいずれかに記載の方法。
【請求項８】
光学物品の前記最外側層の表面エネルギーが１２ｍＪ／ｍ２  以下である、請求項７に記載の方法。
【請求項９】
暫定層が少なくとも１２ｍＪ／ｍ２  に等しい、好ましくは少なくとも１５ｍＪ／ｍ２  に等しい表面エネルギーを光学物品に与える、請求項１から８のいずれかに記載の方法。
【請求項１０】
暫定層が１２から１５ｍＪ／ｍ２  の表面エネルギーおよび少なくとも８°、好ましくは少なくとも９°、さらにもっとも好ましくは少なくとも１０°の水接触角ヒステリシスを光学物品に与える、請求項１から９のいずれかに記載の方法。
【請求項１１】
暫定層が暫定保護層である、請求項１から１０のいずれかに記載の方法。
【請求項１２】
暫定層の少なくとも１つが一般式（Ｉ）による化合物を含む被膜材料から形成される、請求項１から１１のいずれかに記載の方法：
【化１】
2009519839.tif 000026
ここに  ＲＦ，Ｈ  はフッ化官能基、Ｌ  は結鎖官能基で  Ａ  は共有結合を含む２価の結鎖腕である。
【請求項１３】
ＲＦ，Ｈ  が直鎖状または枝分かれした、重合体、オリゴマー体またはモノマー体の、ペルフルオロアルキル、ペルフルオロオキシアルキル、ペルフルオロアルキルチオ、フルオロアルキル、フルオロオキシアルキル、フルオロアルキルチオ基またはこれらの混合物である、請求項１２に記載の方法。
【請求項１４】
ＲＦ，Ｈ  が次の一般式である、請求項１２または１３に記載の方法：
【化２】
2009519839.tif 000027
ここに  Ｒ１  はトリフルオロメチル、ジフルオロメチル、フルオロメチルまたはメチル基を表し、Ｒ２  から  Ｒ５  はそれぞれ独立してフッ素または水素原子を表し、ｎ１  および  ｎ２  はそれぞれ独立して０から１０の範囲の整数を表す。
【請求項１５】
ＲＦ，Ｈ  が４ヶ未満の炭素原子を持つ直鎖ペルフルオロアルキル基である、請求項１２から１４のいずれかに記載の方法。
【請求項１６】
結鎖腕  Ａ  が以下のものから選択される、請求項１２から１５のいずれかに記載の方法：
直鎖状または枝分かれし、置換または非置換の、アルキレン基；
置換または非置換の、シクロアルキレン基；
置換または非置換の、アルケニレンまたはアルキニレン基；
置換または非置換の、２価ヘテロアリーレン基；
置換または非置換の、アリーレン基；
アシル官能基が  −Ｃ（Ｏ）−  である、アシル(シクロ)アルキレン基、アシル(シクロ)アルケニレン基、アシル(シクロ)アルキニレン基、アシル(シクロ)アリーレン基；
アシロキシ官能基が  −Ｃ（Ｏ）Ｏ−  である、アシロキシ(シクロ)アルキレン基、アシロキシ(シクロ)アルケニレン基、アシロキシ(シクロ)アルキニレン基、アシロキシ(シクロ)アリーレン基；
オキシ(シクロ)アルキレン基、オキシ(シクロ)アルケニレン基、オキシ(シクロ)アルキニレン基、オキシ(シクロ)アリーレン基；
チオ(シクロ)アルキレン基、チオ(シクロ)アルケニレン基、チオ(シクロ)アルキニレン基、チオ(シクロ)アリーレン基、これらのスルホ（−ＳＯ２−）誘導体、これらのスルホキシ（−Ｓ（Ｏ）−）誘導体；
アミノ(シクロ)アルキレン基、アミノ(シクロ)アルケニレン基、アミノ(シクロ)アルキニレン基、アミノ(シクロ)アリーレン基；
アルキルアミノ(シクロ)アルキレン基、アルキルアミノ(シクロ)アルケニレン基、アルキルアミノ(シクロ)アルキニレン基、アルキルアミノ(シクロ)アリーレン基；
アリールアミノ(シクロ)アルキレン基、アリールアミノ(シクロ)アルケニレン基、アリールアミノ(シクロ)アルキニレン基、アリールアミノ(シクロ)アリーレン基；
ＮＨＣ（Ｏ）、ＯＣ（Ｏ）、Ｃ（Ｏ）、ＮＨＳ（Ｏ）２、ＮＨＳ（Ｏ）、ＯＣ（Ｏ）ＯＣ（Ｏ）、Ｃ（Ｏ）Ｃ（Ｏ）基で、これらは以下に定義する  ＲＦ，Ｈ  基に結合している場合もある：
【化３】
2009519839.tif 000028
随意的にアルキレン、アリーレン、アルケニレンまたはアルキニレン基で置換された、ジオルガノシリレン基；
もしくは同じまたは異なる範疇からの基の組み合わせ。
【請求項１７】
結鎖腕  Ａ  がＣ１〜Ｃ４  の  ｎ−アルキル基、好ましくはメチレンまたはエチレンである、請求項１２から１５に記載の方法。
【請求項１８】
結鎖官能基がホールディングパッドの接着剤と少なくとも１つの共有結合を作る傾向がある基を少なくとも１種類含む、請求項１２から１７のいずれかに記載の方法。
【請求項１９】
結鎖官能基がホールディングパッドの接着剤と少なくとも１つの非共有結合または相互作用を作りだす傾向がある少なくとも１種類の基を含み、前記結合または相互作用が水素結合、ファンデルワールス結合、疎水性相互作用、芳香族ＣＨ−π相互作用、カチオン−π相互作用または電荷−電荷誘引相互作用から選択される、請求項１２から１７のいずれかに記載の方法。
【請求項２０】
結鎖官能基がホールディングパッドの接着剤と少なくとも１つの水素結合を作り出す傾向がある少なくとも１つの基を含み、この基が水素結合ドナーおよび／または水素結合アクセプターである、請求項１９に記載の方法。
【請求項２１】
水素結合ドナー基が以下の基から選択される、請求項２０に記載の方法：
【化４】
2009519839.tif 000029
【請求項２２】
水素結合アクセプター基が以下の基から選択される、請求項２０に記載の方法：
【化５】
2009519839.tif 000030
【請求項２３】
暫定層の少なくとも１つが化学式（II）から（Ｖ）の化合物を含む被膜材料から形成されている、請求項１から１１のいずれかに記載の方法：
【化６】
2009519839.tif 000031
【請求項２４】
有機材料からできた少なくとも１つの暫定層が被膜材料ならびにフッ化溶媒およびアルコール類から選択された少なくとも１種類の溶媒を含む被膜溶液から形成されている、請求項１から２３のいずれかに記載の方法：
【請求項２５】
溶媒がフッ化アルカン類、ペルフルオロアルカン類、フッ化エーテル酸化物類、ペルフルオロアルキルアルキルエーテル酸化物類、およびこれらの混合物から選択されるフッ化溶媒である、請求項２４に記載の方法。
【請求項２６】
暫定層の物理的厚みが１から１００ｎｍ、好ましくは５から５０ｎｍの範囲である、請求項１から２５のいずれかに記載の方法。
【請求項２７】
光学物品の２つの主面が暫定層を塗膜された最外側層で塗膜されている、請求項１から２６のいずれかに記載の方法。
【請求項２８】
暫定層が光学物品の２つの主面のうち少なくとも１つの全表面を含む範囲に塗膜されている、請求項１から２７のいずれかに記載の方法。
【請求項２９】
暫定層が前記光学物品のホールディングパッドと接触することを予定した範囲のみに塗膜されている、請求項１から２７のいずれかに記載の方法。
【請求項３０】
光学物品が縁取りされた後、暫定層が機械的作用または液体媒体内の処理により除去可能な、請求項１から２９のいずれかに記載の方法。
【請求項３１】
光学物品がその縁取りの間に３°以下、好ましくは２°以下、好ましくは１°以下しかオフセットされない、請求項１から３０のいずれかに記載の方法。
【請求項３２】
光学物品がメガネレンズである、請求項１から３１のいずれかに記載の方法。
【請求項３３】
２つの主面を持つ光学物品で、その少なくとも一方に最外側層が塗膜され、前記光学物品の前記最外側層に有機材料からできた暫定層が少なくとも１つ形成され、暫定層の有機材料がフッ化官能基、および少なくとも１つの分子間結合または相互作用を作り出すことができる結鎖官能基を持つ少なくとも１種類の有機化合物を含む、２つの主面を持つ光学物品。
【請求項３４】
前記少なくとも１種類の有機化合物は２つの末端位がある主鎖を持ち、第１の末端位はフッ化官能基で占められ、第２の末端位は少なくとも１つの分子間結合または相互作用をすることができる結鎖官能基に占められている、請求項３３に記載の光学物品。
【請求項３５】
光学物品の前記最外側層が汚れ防止用トップコート、好ましくは疎水性および／または非親油性表面被膜である、請求項３３または３４に記載の光学物品。
【請求項３６】
疎水性および／または非親油性表面被膜が単層または多層の反射防止膜もしくはハードコートの上に重ねられている、請求項３５に記載の光学物品。
【請求項３７】
フッ化官能基が直鎖状ペルフルオロアルキル基で４ヶ未満の炭素原子を持っている、請求項３３から３６のいずれかに記載の光学物品。
【請求項３８】
前記有機化合物の結鎖官能基が請求項１または４に定義したようなホールディングパッドの接着剤と少なくとも１つの分子間結合または相互作用をすることができる、請求項３３から３７のいずれかに記載の光学物品。
【請求項３９】
結鎖官能基が前記ホールディングパッドの接着剤と少なくとも１つの水素結合を形成することができる、請求項３８に記載の光学物品。
【請求項４０】
フッ化官能基および結鎖官能基が請求項１６または１７で定義したような結鎖腕で連結されている、請求項３１から３９のいずれかに記載の光学物品。
【請求項４１】
暫定層が光学物品に少なくとも１２ｍＪ／ｍ２、好ましくは少なくとも１５ｍＪ／ｍ２  の表面エネルギーを与える、請求項３３から４０のいずれかに記載の光学物品。
【請求項４２】
暫定層が光学物品に１２から１５ｍＪ／ｍ２  の表面エネルギーおよび少なくとも８°、好ましくは少なくとも９°、さらにはもっとも好ましくは少なくとも１０°の水接触角ヒステリシスを与える、請求項３３から４０のいずれかに記載の光学物品。
【請求項４３】
暫定層の物理的厚みが５から５０ｎｍの範囲である、請求項３３から４２のいずれかに記載の光学物品。
【請求項４４】
以下の手順を含む、請求項３３から４３のいずれかに記載の光学物品を準備する方法：
２つの主面を持ち、その少なくとも一方の面に最外側層が塗工されている光学物品を準備し；
前記光学物品の最外側層の上に、フッ化官能基および、少なくとも１つの分子間結合または相互作用を作ることができる結鎖官能基を持つ少なくとも１種類の有機化合物を含む被膜溶液を被膜することにより、前記最外側層に有機材料からできた少なくとも１層の暫定層を形成する。
【請求項４５】
被膜溶液がディップコーティング、スプレーコーティング、スピンコーティング、フローコーティング、ブラシコーティングまたは真空蒸着のいずれかを用いて塗布される、請求項４４に記載の方法。
【発明の詳細な説明】
【技術分野】
【０００１】
本発明はメガネレンズのような光学物品を縁取りする分野に関係し、より具体的にはそれらが最外側層として、疎水性および／または非親油性の表面被膜のような汚れ防止用トップコートを含むものに関係する。
メガネレンズは成型および／または面仕上げ／平滑化の一連の作業で前記レンズの凸および凹の両光学面の形状寸法を決定し、次いで適切な表面処理の結果としてできあがる。
【０００２】
メガネレンズの最終仕上げ手順はガラスの縁または周縁部を機械加工する縁取り作業から成り、これによりレンズは要求された寸法に形づくられ配置されるメガネフレームに合わせられる。
通常、縁取りはダイヤモンド砥石車を含む研削盤でおこなわれ、上で説明した機械加工がおこなわれる。
このような作業ではレンズは軸方向に動くブロック用部材で保持される。
研削車に対するレンズの相対的な動きは通常数値的に監視され、望む形状が与えられる。
【０００３】
当然ながら、このような動きに対してレンズがしっかり保持されることが絶対不可欠である。この目的のため、縁取り作業の前に、レンズをブロックする手順、すなわち、保持装置またはチャックをレンズの凸面に設けることがおこなわれる。
好ましくは両面接着のホールディングパッドがチャックおよびレンズの凸面の間に配置される。
【０００４】
このように用意したレンズは上に述べたブロック部材のひとつに取り付けられ、それから２つ目の軸方向ブロック部材は、通常はエラストマーでできた受けによりレンズをその凹面でつかむ。
機械加工手順においてはレンズに接線方向のトルク応力が生じ、レンズ保持方法に十分な効果がない場合にはレンズがチャックに対して相対的に回転してしまう場合がある。レンズの良好な保持は主としてホールディングパッド／レンズ凸面の境界における良好な接着に依存する。
【背景技術】
【０００５】
完成したレンズに付加的なまたは改善された光学的または機械的な特性を与えるためにメガネレンズまたはレンズ素材のようなレンズ基材の少なくとも一方の主面に幾つかの被膜を塗工することは技術的に一般におこなわれていることである。これらの被膜は一般に機能性被膜といわれる。
かくして、とりわけ有機ガラス素材でできたレンズ基材の少なくとも一方の主面に連続的に、レンズ基材面から始めて、耐衝撃被膜（耐衝撃プライマー）、耐摩耗および／または耐ひっかき被膜（ハードコート）および反射防止被膜を塗膜することは常套手段である。
【０００６】
近頃のメガネレンズはほとんどの場合反射防止被膜、とりわけ無機素材でできた反射防止被膜の上にさらに汚れ防止材料の外層を重ねることにより、例えば脂質の堆積によるその強い汚れの傾向を軽減している。このような汚れ防止用トップコートは一般に疎水性および／または非親油性被膜で、これにより表面エネルギーを減少させ脂質汚れの付着を防ぎ、かくしてこれらを除去しやすくする。完成した光学物品で疎水性トップコートは最外側被膜を構成する。
【０００７】
このようなトップコートは技術的にはよく知られ一般にフルオロシラン類またはフルオロシラザン類、すなわち、フッ素含有基を持つシリコン類やシラザン類からできている。伝統的なトップコートの材料の例としては、ダイキン工業から市販されているペルフルオロプロピレン部分を含むフッ素ベースの樹脂である  ＯＰＴＯＯＬ  ＤＳＸ、信越化学の  ＫＹ１３０およびこれも信越化学から市販されている  ＫＰ８０１Ｍ  がある。これらの被膜はレンズに少なくとも１００°の水との接触角を与える。
【０００８】
この種の表面被膜は表面エネルギーがかなり低下するためにかくも効果的なのかもしれない。結果として、パッド／凸面境界の接着力がこれにより変化するために満足な縁取り作業が難しくなるが、とりわけポリカーボネートのレンズに対してそうで、それは縁取りで他の素材に比べてずっと重大な応力を生じるからである。
【０００９】
レンズ表面が非常に滑りやすいとレンズの中心が固定されているレンズチャックからレンズの中心が実質的にずれてしまう場合があり、かくしてレンズの本当の中心からレンズの光学的および水平／垂直の軸がずれてしまう。この現象はこのメガネを着用した使用者の視力矯正効果の低減および／または視力低下、および／または希望するフレームにレンズをはめ込むことが出来なくなることにつながりかねない。かくして拙い縁取り作業が実施された結果はまさにレンズの損失そのものである。
これらの問題を解決するためにレンズの最外側層に暫定フィルムを重ねると具合がよいことが見いだされている。
【００１０】
有効な解決策はレンズの最外側層に少なくとも１５ｍＪ／ｍ２  の表面エネルギーを与える暫定層、とりわけ出願者がフランス特許  Ｎｏ２８２４８２１で開示しているような  ＭｇＦ２  暫定層を重ねることである。この解決策は汚れ防止用トップコートがどのような方法で重ねられていても、とりわけ汚れ防止用トップコートが真空蒸着により重ねられていても適用できる。しかしながら、汚れ防止用トップコートがディップコーティングにより重ねられている場合は、とりわけ前記トップコートがダイキン工業の  ＯＰＴＯＯＬ  ＤＳＸ  の場合はレンズの縁取りには困難が増す可能性がある。さらに、外層に暫定ＭｇＦ２  層を塗工したレンズはそのような暫定層を重ねた後４８時間は縁取りできない場合も時にはある。
【００１１】
このような方法は本出願者の名前によるフランス特許Ｎｏ２８５６０５６によりさらに改善され、これは前記  ＭｇＦ２  暫定膜を塗工した上に、少なくとも１種類の非フッ化金属酸化物および／または少なくとも１種類の非フッ化金属水酸化物の層を重ねるかまたは作り出すメガネレンズについて記述している。追加した層によりレンズ上に種々の層が重ねられてから非常に速やかに縁取り作業を実施することを可能にする。しかしながら、このような層を重ねるかまたは作り出すことは工程を長くしてしまう。
【００１２】
ＪＰ２００４−１２２２３８として公開された日本国特許出願では汚れ防止用トップコートを塗工したレンズが縁取り作業中に滑ることを防ぐ方法を開示している。この方法は第１段階で疎水性および／または非親油性トップコート上にポリ（ビニールアセテート）のような樹脂材料でできた第１層を重ね、次いで第２段階で前記第１層にポリエチレン、ポリエチレンテレフタレート（ＰＥＴ）またはポリプロピレンのような素材でできた接着フィルムを貼り付ける。第１層とフィルムの接着はシリコンバインダーにより促進される。これでレンズは縁取り機のサポートに両面接着テープを用いて固定することができる。
【００１３】
Ｓ．Ｗ．Ｎａｍの国際特許出願  ＷＯ２００５／０１５２７０ではレンズ面上の暫定膜の構成について記載し、レンズより大きな摩擦係数を示すことによりレンズを処理する際の軸からのずれおよび面の損傷を防いでいる。膜は塩化ポリオレフィン樹脂またはＰＥＴ、好ましくは塩化ポリオレフィン樹脂で形成され、通常はフッ化汚れ防止材料または撥水層上に重ねられている。
【発明の開示】
【課題を解決するための手段】
【００１４】
本発明は上記の問題を考慮して作られていて、縁取り作業中のレンズの滑りを防ぐことによりレンズのずれを著しく減少ないし排除すらし、さらにはレンズ表面にインクによるマーキングを付着させることを可能にする暫定被膜を提供することが本発明の目的である。
【００１５】
この目的のため、本発明は光学物品を縁取りするための方法に関連し以下の工程を含む：
−  ２つの主面を持ち、その少なくとも一方に最外側層が塗膜されている光学物品を準備する；
−  光学物品に接する側の面に接着剤を塗膜してあるホールディングパッドを光学物品およびチャックの間に挿入し、これら両方に接着させることにより光学物品をチャックに固定する；および
−  縁取り装置で光学物品の縁取りをおこなう；
ここに光学物品をチャックに固定する手順に先立ち、少なくとも１つの有機材料からできた暫定層、とりわけ暫定保護層を光学物品の前記最外側層の上に形成し、暫定層の有機材料はフッ化官能基(官能性部分）、およびホールディングパッドの接着剤と少なくとも１つの分子間結合または相互作用を作りだすことができる結鎖官能基(官能性部分）を持つ少なくとも１種類の有機化合物を含む。
【００１６】
ある好適な実施態様においては、前記有機化合物は２つの末端位がある主鎖を持ち、第１の末端位はフッ化官能基で占められ、第２の末端位はホールディングパッドの接着剤と少なくとも１つの分子間結合または相互作用を作り出すことができる結鎖官能基で占められている。
別の好適な実施態様においては、前記結鎖官能基はホールディングパッドの面に存在する接着剤と水素結合を形成することができる。
独創的な暫定層により技術分野で従来から使用されているパッドでホールディングパッド／光学物品の境界面における十分な接着を達成することができる。
【００１７】
本発明による別の実施態様においては、２つの主面を持つ光学物品のその少なくとも一方に最外側層が塗工され、そこでは前記光学物品の前記最外側層の上に有機材料からできた少なくとも１種類の暫定層が形成され、暫定層の有機材料はフッ化官能基、および少なくとも１つの分子間結合または相互作用を、好ましくは接着剤と、より好ましくは感圧接着剤と作り出すことができる結鎖官能基を持つ、少なくとも１種類の有機材料を含む。
【００１８】
本発明による別の実施態様においては上記の光学物品を準備する方法において、以下の手順を含む：
−  ２つの主面を持ち、その少なくとも一方の面に最外側層が塗工されている光学物品を準備し、
−  前記光学物品の最外側層の上に、フッ化官能基および、好ましくは接着剤と、より好ましくは感圧接着剤と少なくとも１つの分子間結合または相互作用を作ることができる結鎖官能基を持つ少なくとも１種類の有機化合物を含む被膜溶液を被膜することにより、前記最外側層に有機材料からできた少なくとも１つの暫定層を形成する。
【００１９】
本発明による暫定層およびそのような層を形成する方法について、以下の記述にさらに具体的に記載されている。
最も好ましい実施態様において暫定層の表面エネルギーは１２から１５ｍＪ／ｍ２  の範囲でさらに水接触角のヒステリシスは少なくとも８°、好ましくは少なくとも９°で最も好ましくは少なくとも１０°である。
【００２０】
本発明による他の目的、特性および利点については本明細書により明らかになる。しかしながら、詳細な記述および具体的な実施例は、本発明の具体的な実施態様を示す一方で実例としてのみ作成されたものであることは当然であり、それはこの詳細な明細書から当業者には本発明の精神と範囲内において種々の変更および修正が明らかになるからである。
【発明を実施するための最良の形態】
【００２１】
用語「構成する(comprise)」、「持つ(have)」、「包含する(contain)」、「含む(include)」（およびこれらの用語のすべての語形）は限定的ではない関連した動詞である。その結果として、方法または方法の手順が１つ以上の手順または要素を「構成する」、「持つ」、「包含する」または「含む」ということは、それら１つ以上の手順または要素を保有するが、しかしそれらの１つ以上の手順または要素のみを保有するということに限定されるものではない。
【００２２】
本発明の工程に用いられる光学物品はメガネレンズであることが好ましい。ここに用語「レンズ」とは有機または無機のガラスレンズを意味し、これが種々の性質の１種類以上の被膜を含むかまたは裸のままかにより処理済みか否かのいずれかになる。
ここに用いた「チャック」または「つかみ装置」または「ブロッキング手段」または「ブロック」は縁取り作業中に光学物品を保持する装置を意味することを意図している。
レンズが１種類以上の表面被膜を含む場合、「レンズ上に層を重ねる」とはレンズの最外側層の上に層が重ねられることを意味する。
【００２３】
本発明により光学物品の縁取り作業を改善する方法が提供され、これには有機材料からできた少なくとも１種類の、好ましくは１種類の暫定層をもたらす手順を伴い、これは光学物品の最外側層およびホールディングパッドの表面に存在する接着剤の両方に親和性のあるように設計され「パッドの糊」ともいえるものである。１層を越える暫定層がある場合は、それらの暫定層が暫定被膜を形成する。
【００２４】
より具体的には、ここに用いられる有機材料はホールディングパッドの接着剤および光学物品の最外側層の両方に接着性を促進するように設計されている。
有機材料からできた暫定層は光学物品の最外側層に重ねられる。かくして、暫定的に保護された光学物品の表面はホールディングパッドの面に対して親和性が増すため縁取りがし易くなる傾向がある。光学物品の最外側層は汚れ防止用トップコートであることが好ましい。
【００２５】
最外側の汚れ防止表面被膜は一般に単層または多層の反射防止被膜またはハードコートに重ねられることにより、光学物品の表面エネルギーを低下させる。
本発明による汚れ防止用トップコートは有機的性質のものが好ましい。有機的性質とは、被膜層の全体重量に対して、重量で少なくとも４０％、好ましくは重量で少なくとも５０％が有機材料から成る層を意味する。
【００２６】
好適な汚れ防止用トップコートは疎水性および／または非親油性表面被膜、さらに好ましくは少なくとも１種類のフッ化化合物を含む組成物からできた汚れ防止用トップコートである。
疎水性および／または非親油性表面被膜はほとんどの場合フッ化基を持つシランをベースとする化合物、とりわけペルフルオロカーボンまたはペルフルオロポリエーテル基を含む。例としてはシラザン、ポリシラザンまたはシリコン化合物をあげることができ、上に述べたようなフッ素含有基を１つ以上含んでいる。このような化合物は先行技術で、例えば米国特許ＵＳ４４１０５６３、ヨーロッパ特許ＥＰ０２０３７３０、ＥＰ７４９０２１、ＥＰ８４４２６５およびＥＰ９３３３７７に広く開示されている。
【００２７】
汚れ防止用トップコートを形成する既知の方法は、反射防止被膜上にフッ化基および  Ｓｉ−Ｒ基を持つ化合物を重ねることから成り、ここに  Ｒ  は  −ＯＨ基またはその前駆体の  −Ｃｌ、−ＮＨ２、−ＮＨ−  または  −Ｏ−アルキルのようなものを表すが、アルコキシ基が好ましい。このような化合物は反射防止被膜面で、直接または加水分解後にペンダント反応基と重合および／または架橋反応をおこなう。
好適なフッ化化合物としてはシラン類、シラザン類があり、フッ化炭化水素類、ペルフルオロカーボン類、フッ化ポリエーテル類およびペルフルオロポリエーテル類、とりわけペルフルオロポリエーテル類から選ばれた少なくとも１つの基を持っている。
【００２８】
フルオロシラン類からは次の化学式の化合物をあげることができる：
【化７】
2009519839.tif 000002
ここに  ｎ＝５、７、９または１１で  Ｒ  はアルキル基で一般にはメチル、エチルおよびプロピルのような  Ｃ１〜Ｃ１０  のアルキル基である；
【化８】
2009519839.tif 000003
ここに  ｎ’＝  ７  または  ９  および  Ｒ  は上に規定したとおりである。
【００２９】
さらにフルオロシラン化合物を含む組成物も疎水性および／または非親油性トップコートを作るために有用で米国特許ＵＳ６１８３８７２に開示されている。このような化合物は下の一般式で示されるシリコン含有有機フルオロポリマー類を含み、数平均分子量は  ５ｘ１０２  から  １ｘ１０５  である。
【化９】
2009519839.tif 000004
ここに  ＲＦ  はペルフルオロアルキル基を表し、Ｚ  はフッ素原子またはトリフルオロメチル基を表し、ａ、ｂ、ｃ、ｄ  および  ｅ  はそれぞれ独立に０または１以上の整数を表すが、ただし  ａ  ＋  ｂ  ＋  ｃ  ＋  ｄ  ＋  ｅ  が１未満ではなく、上の化学式で  ａ、ｂ、ｃ、ｄ  および  ｅ  の添え字付きで括弧でくくられて存在する繰り返し単位の順番は示したものに限定されず；Ｙ  は水素原子またはアルキル基で炭素原子を１から４ヶ含むものを表し；Ｘ  は水素、臭素またはヨウ素原子を表し、Ｒ１  はヒドロキシル基または加水分解性の置換基を表し、Ｒ２  は水素原子または１価の炭化水素を表し；Ｉ  は０、１または２を表し；  ｍ  は１、２または３を表し；そして  ｎ”は１以上の整数、好ましくは２以上の整数を表す。
【００３０】
疎水性および／または非親油性表面被膜を形成するその他の好適な組成物にはフッ化ポリエーテル基、とりわけペルフルオロポリエーテル基を含む化合物から構成されるものがある。フッ化ポリエーテル基を含む組成物の部類で特に好適なものについては米国特許ＵＳ６２７７４８５に開示されている。米国特許ＵＳ６２７７４８５による汚れ防止用トップコートはフッ化シロキサンを含む少なくとも部分的に硬化した被膜で、下に示す化学式のフッ化シランを少なくとも１種類含む被膜組成物を（通常は溶液の形で）塗布することにより整えられる：
【化１０】
2009519839.tif 000005
ここに  ＲＦ  は１価または２価のポリフルオロポリエーテル基で；  Ｒ１  は２価のアルキレン基、アリーレン基、またはこれらの組み合わせで、随意的に１つ以上のヘテロ原子または官能基を含み、随意的にハライド原子で置換され、さらに炭素原子を２から１６ヶ含むことが好ましい；Ｒ２  は低級アルキル基（すなわちＣ１〜Ｃ４アルキル基）で；Ｙ  はハライド原子、低級アルコキシ基（すなわち  Ｃ１〜Ｃ４アルコキシ基で、メトキシまたはエトキシ基が好ましい）、または低級アシロキシ基（すなわち、−ＯＣ（Ｏ）Ｒ３  でここに  Ｒ３  は  Ｃ１〜Ｃ４アルキル基）；ｘ  は０または１；および  ｙ  は１（ＲＦは１価）または２（ＲＦは２価）である。適切な化合物は一般に分子量（数平均）が少なくとも約１０００である。Ｙ  は低級アルコキシ基で  ＲＦ  はペルフルオロポリエーテル基であることが好ましい。
【００３１】
市販されている汚れ防止用トップコートを作る組成物には信越化学から市販されている組成物  ＫＹ１３０  および  ＫＰ８０１Ｍ  ならびにダイキン工業から市販されている組成物  ＯＰＴＯＯＬ  ＤＳＸ（フッ素ベースの樹脂でペルフルオロプロピレン部分を含む）がある。汚れ防止用トップコート用には  ＯＰＴＯＯＬ  ＤＳＸ  が最も好適な被膜組成物である。
レンズの表面エネルギーを低減する化合物の塗布は従来から、とりわけ、前記化合物の溶液中に浸漬して、遠心法により、または気相蒸着によりおこなわれる。一般に、疎水性および／または非親油性被膜の物理的厚みは３０ｎｍ未満で、１から２０ｎｍの範囲が好ましく、１から１０ｎｍの範囲がより好ましい。
【００３２】
さらに、レンズの最外側層は単層または多層の反射防止被膜であることが可能だが多層の反射防止被膜であることが好ましく、その最外側被膜が疎水性層で、少なくとも１種類のフッ化化合物を含むことが好ましい。前記の層は通常液相で重ねられる。このような多層反射防止被膜については国際特許出願ＷＯ２００５／０１２９５５に開示され、そこでは疎水性の最外側層は低屈折率層で少なくとも１種類の加水分解性フルオロシランを含む組成物をスピンコートして重ねている。
【００３３】
本発明は表面エネルギーが１４ｍＪ／ｍ２  以下、好ましくは１３ｍＪ／ｍ２  以下、さらにより好ましくは１２ｍＪ／ｍ２  以下である最外側層を塗工された光学物品で実行されることが好ましい（表面エネルギーは以下の文献に発表されているオーウェンズ−ウェント法により計算されている：「ポリマーの表面力エネルギーの推定」Ｄ．Ｋ．オーウェンズ、Ｒ．Ｇ．ウェント、Ｊ．Ａｐｐｌ．Ｐｏｌｙｍ．Ｓｃｉ．  １９６９，１３，１７４１−１７４７）。このような表面エネルギーの値は一般に疎水性および／または非親油性表面被膜により与えられる。
【００３４】
光学物品の最外側層の上に形成される本発明による暫定層が、保持を目的とした表面エネルギーを前記光学物品に与えることが好適であり、すなわち少なくとも１２ｍＪ／ｍ２  に等しい、好ましくは少なくとも１５ｍＪ／ｍ２  に等しい、より好ましくは少なくとも２０ｍＪ／ｍ２  に等しい表面エネルギーである。もちろん、１種類を越える暫定層がある場合は、前述の表面エネルギーは暫定層の外側層の表面エネルギーである。
本発明による処理を用いることにより、発明者は暫定層の表面エネルギーが時には１５ｍＪ／ｍ２  より低くなりなおかつパッドに良好な接着性を与えることに気付いた。
【００３５】
とりわけ、パッドとの良好な接着は暫定層の表面エネルギーが１２から１５ｍＪ／ｍ２  の範囲、水接触角のヒステリシスが少なくとも８°、好ましくは少なくとも１０°ある場合に得られる。
水接触角のヒステリシスは２５°に達する場合もあり、さらには５０°まで達する場合もある。
１１°、１２°、１３°および１５°までのヒステリシスは一般に到達可能である。
よく知られているように、水接触角ヒステリシス（Δθ）は前進水接触角（θａ）および後退水接触角（θｒ）の差  （Δθ＝θａ−θｒ）である。
これらの接触角は一般に面に置かれた水滴に注射器で液を注入および吸引して出し入れし判定する。
【００３６】
前進接触角（θａ）は滴に対して液を注入することにより空気／水／面の境界に前進する動きを与える際の接触角である。
後退接触角（θｒ）は滴に対して液を吸引することにより空気／水／面の境界が後退する動きを与える際の接触角である。
独創的な暫定層を重ねた後の本発明による次の処理の手順は、光学物品と「チャック」の間に挿入されているホールディングパッドにより光学物品を「チャック」に固定する手順で、これは当業者により日常的におこなわれていることである。
【００３７】
光学物品およびチャックの間に挿入されるホールディングパッドは特に限定されるものではないが、チャックおよび本発明による暫定有機層の両方に接着できるものでなくてはならない。ホールディングパッドは両面接着フィルムであることが好ましい。
接着ホールディングパッドはパッドに接着性化合物層をディップコーティング、フローコーティング、スピンコーティングまたは乾式転写などすべての技術的に知られた技法で重ねることにより簡単に準備できるにもかかわらず、非常に多くの接着ホールディングパッドが、例えば３Ｍから、市販されている。
【００３８】
光学物品と接触する側のホールディングパッドの面には接着剤が塗膜されている。接着剤はどのような種類のものでもかまわないが、本発明による暫定層とホールディングパッドの接着を促進するものでなくてはならない。接着性材料は感圧接着剤（ＰＳＡ）であることが好ましい。さらにチャックに接着するホールディングパッド面も接着剤を塗工されている場合もあり、これは反対側と同一のものであっても異なるものであってもよい。
【００３９】
「感圧接着剤」（時には「自己接着剤」とも）とは、接着剤のなかの独特な範疇を意味する。ＰＳＡは積極的かつ恒久的に室温または使用温度において乾燥形態（無溶剤）でベト付く。これらは種々の異なる面にわずかな圧力で前記表面とファンデルワールス結合を形成することによりしっかり接着するという能力を特徴とする。どのような場合でも、圧力以外のいかなる外部エネルギー（温度、溶剤、ＵＶ・・）も接着結合を形成するために必須ではない。しかしながら、接着行為を促進するために他の外部エネルギーを用いる場合もある。もう一つの必要条件はＰＳＡが十分な結合力を持たねばならないということで、これにより前記表面に滓を残すことなく剥離して除去できる。ＰＳＡは３つの形、溶媒を持つもの、水を持つもの（ラテックス）およびホットメルト工程により得られる形で入手できる。
【００４０】
ホールディングパッドの表面には接着剤の処方に用いられた主エラストマーにより、以下の系統群のＰＳＡ層を塗工することができる：天然ゴムベースのＰＳＡ、ポリアクリレートベースのＰＳＡ（ポリエチルヘキシルアクリレート、ポリｎ−ブチルアクリレートなど）、スチレン系ブロックコポリマーベースのＰＳＡ〔スチレン−イソプレン（ＳＩ）、スチレン−イソプレン−スチレン（ＳＩＳ）、スチレン−ブタジエン（ＳＢ）、スチレン−ブタジエン−スチレン（ＳＢＳ）など〕、およびこれらの混合物。スチレン−ブタジエンランダムコポリマー類、ブチルゴム、ポリイソブチレン、シリコンポリマー類、合成ポリイソプレン、ポリウレタン類、ポリビニルエチルエーテル類、ポリビニルピロリドンおよびこれらの混合物もまたＰＳＡ処方のベースとして用いることができる。例えば、Ｓｏｂｉｅｓｋｉ他の「感圧接着技術便覧」の第２版、５０８〜５１７ページ  （Ｄ．Ｓａｔａｓ，ｅｄ．）、Ｖａｎ  Ｎｏｓｔｒａｎｄ  Ｒｅｉｎｈｏｌｄ、Ｎｅｗ  Ｙｏｒｋ  （１９８９）を参照するとともに、全体を本願に引用して本明細書とする。
【００４１】
本発明によると、暫定層（または被膜層）の有機材料は少なくとも１種類の有機化合物を含み、これは光学物品の、汚れ防止用トップコートであることが好ましいが最外側層と相互に作用する可能性のあるフッ化官能基、およびホールディングパッドの表面にある接着剤と少なくとも１つの分子間結合または相互作用を作り出す能力のある結鎖官能基とを持つ。
【００４２】
これらそれぞれの部分は材料の少なくとも１つの層に対する接着性を助長するように設計されている。もちろん、ホールディングパッドの表面に存在する接着剤の性質によっては、前記有機材料の部分のどれかがレンズおよびホールディングパッド双方の最外側層と相互に作用する場合もある。
有機化合物は２つの末端位のある主鎖を持つことが好ましく、第１の末端位はフッ化官能基で占められ、第２の末端位はホールディングパッドの接着剤と共に分子間結合または相互作用をつくりだすことができる結鎖官能基で占められる。
【００４３】
前記フッ化官能基および前記結鎖官能基は互いに種々の結鎖腕でつながることができる。暫定層の被膜材料はそのような有機化合物の混合物を含む場合もあるが、１種類の有機化合物のみを含むことが好ましく、このような１種類の有機化合物から成ることがより好ましい。
【００４４】
一般に接着性を減少させる化合物として知られるフッ化化合物が、一旦光学物品の最外側層の上に重ねられると、縁取り工程においてこれがパッドの接着性を得るために用いることができるということは極めて驚くべきことである。
暫定層の有機材料は一般に汚れ防止用トップコート用の組成物である光学物品の最外側層を形成する組成物に含まれている可能性のあるフッ化化合物とは異なることが好ましい。
【００４５】
本発明による少なくとも１種類の暫定層を形成するための被膜材料は一般式（Ｉ）の化合物を含むことが好ましい：
【化１１】
2009519839.tif 000006
化合物（Ｉ）は片側にフッ化官能基  ＲＦ、Ｈ  を持ち、他の側に結鎖官能基  Ｌ  を持ち両者は結鎖腕  Ａ  でつながっている。
【００４６】
ＲＦ，Ｈ  は直鎖状または枝分かれしたペルフルオロアルキル、ペルフルオロオキシアルキル、ペルフルオロアルキルチオ、フルオロアルキル (これは少なくとも１つのフッ素原子を含むアルキル基を意味する)、フルオロオキシアルキル、フルオロアルキルチオ基 またはこれらの混合物であることが好ましい。ＲＦ，Ｈ  は重合体でもオリゴマー体でもまたはモノマー体でもよい。かくして、ＲＦ，Ｈ  はフルオロポリエーテルまたはペルフルオロポリエーテル基であってもよい。ＲＦ，Ｈ  はオリゴマー体またはモノマー体であることが好ましい。好適なＲＦ，Ｈ  基はペルフルオロアルキルまたはフルオロアルキル基で、次の一般式で代表されるものであることが好ましい：
【化１２】
2009519839.tif 000007
ここに  Ｒ１  はトリフルオロメチル、ジフルオロメチル、フルオロメチルまたはメチル基を表し、Ｒ２  から  Ｒ５  はそれぞれ独立にフッ素または水素原子を表し、ｎ１  およびｎ２  はそれぞれ独立に０から１０の範囲の整数を表す。フルオロアルキル基の一例はヘキサフルオロ−２−プロピル基である。好適なＲＦ、Ｈ  基は１から１０ヶ、より好ましくは１から５ヶ、さらにより好ましくは１から３ヶの炭素原子を持つ。
【００４７】
好適な実施態様においてＲＦ，Ｈ  は直鎖基である。ＲＦ，Ｈ  はペルフルオロアルキル基であることが好ましい。この場合、ＲＦ，Ｈ  は  ＲＦ  と書かれる。好適な  ＲＦ  基はトリフルオロメチル、ペンタフルオロエチル、ヘプタフルオロ−ｎ−プロピル、ノナフルオロ−ｎ−ブチル、ｎ−Ｃ５Ｆ１１、ｎ−Ｃ６Ｆ１３  、ｎ−Ｃ７Ｆ１５  および  ｎ−Ｃ８Ｆ１７である。これらの  ＲＦ  基の中で最も好適なものは４ヶ未満の炭素原子を持つものである。
確かに、短いフッ化官能基の方が長いフッ化官能基よりも縁取り作業中にレンズの保持を助長する上でより効果的である。さらに、短いフッ化官能基の方が暫定層の除去がより容易になる。長すぎるフッ化官能基はその部分が汚れ防止用トップコートに対する強力な結合および層を除去する際の汚れ防止用トップコートの劣化につながりかねない。
【００４８】
一般式（Ｉ）において、Ａ  は共有結合を含む２価の基である。Ａ  は「結鎖腕」または「連鎖基」と呼ばれその役割は  ＲＦ，Ｈ  基を結鎖官能基  Ｌ  に結合することである。結鎖腕は重合体、オリゴマー体またはモノマー体であってもよいが、オリゴマー体またはモノマー体が好ましい。２価の結鎖腕は次のものから選択されるがこれらに限定されない；
−  直鎖状または枝分かれし、置換または非置換の、アルキレン基；
−  置換または非置換の、シクロアルキレン基；
−  置換または非置換の、アルケニレンまたはアルキニレン基；
−  置換または非置換の、２価ヘテロアリーレン基；
−  置換または非置換の、アリーレン基；
−  アシル官能基が  −Ｃ（Ｏ）−  である、アシル(シクロ)アルキレン基、アシル(シクロ)アルケニレン基、アシル(シクロ)アルキニレン基、アシル(シクロ)アリーレン基；
−  アシロキシ官能基が  −Ｃ（Ｏ）Ｏ−  である、アシロキシ(シクロ)アルキレン基、アシロキシ(シクロ)アルケニレン基、アシロキシ(シクロ)アルキニレン基、アシロキシ(シクロ)アリーレン基；
−  オキシ(シクロ)アルキレン基、オキシ(シクロ)アルケニレン基、オキシ(シクロ)アルキニレン基、オキシ(シクロ)アリーレン基；
−  チオ(シクロ)アルキレン基、チオ(シクロ)アルケニレン基、チオ(シクロ)アルキニレン基、チオ(シクロ)アリーレン基、これらのスルホ（−ＳＯ２−）誘導体、これらのスルホキシ（−Ｓ（Ｏ）−）誘導体；
−  アミノ(シクロ)アルキレン基、アミノ(シクロ)アルケニレン基、アミノ(シクロ)アルキニレン基、アミノ(シクロ)アリーレン基；
−  アルキルアミノ(シクロ)アルキレン基、アルキルアミノ(シクロ)アルケニレン基、アルキルアミノ(シクロ)アルキニレン基、アルキルアミノ(シクロ)アリーレン基；
−  アリールアミノ(シクロ)アルキレン基、アリールアミノ(シクロ)アルケニレン基、アリールアミノ(シクロ)アルキニレン基、アリールアミノ(シクロ)アリーレン基；
−  ＮＨＣ（Ｏ）、ＯＣ（Ｏ）、Ｃ（Ｏ）、ＮＨＳ（Ｏ）２、ＮＨＳ（Ｏ）、ＯＣ（Ｏ）ＯＣ（Ｏ）、Ｃ（Ｏ）Ｃ（Ｏ）基で、これらは以下に定義する  ＲＦ，Ｈ  基に結合している場合もある：
【化１３】
2009519839.tif 000008
−  随意的にアルキレン、アリーレン、アルケニレンまたはアルキニレン基で置換された、ジオルガノシリレン基；
もしくは同一または異なる範疇からの基の組み合わせ、例えばシクロアルキレン−アルキレン基、ビスシクロアルキレン基、ビスシクロアルキレン−アルキレン基、アリーレン−アルキレン基、ビアリール基、ビスフェニレン−アルキレン基、オキシアルケニル−アルキレン基、アリーレン−アルコキシレン基。
【００４９】
ここに用いた「アリーレン」という用語はフェニレンおよび例えばナフタレンおよび３，４−ジヒドロナフタレンのような完全な芳香族環を少なくとも１種類含む他の２価の多環式縮合環化合物も含む。
ここに用いた「ヘテロアリーレン」という用語は２価の単環式および多環式の縮合または非縮合環を意味し、例えば窒素、イオウまたは酸素またはこれらの混合物のようなヘテロ原子を少なくとも１種類いずれかの環の中に含み、さらに少なくとも１つの環が芳香族である化合物を含む。ヘテロ原子を含む環または複数の環は３、４、５、６、７または８員環の場合もある。「ヘテロアリーレン」という用語は芳香族環に加えて、部分的または完全な飽和環を含んでいる化合物を含むことを意図している。ヘテロ原子は部分的または完全な飽和環の中に、または芳香族環の中に位置することができる。
【００５０】
上の２価の結鎖腕はこれらに限定されないが随意的に、アルキル、アラルキルまたはアリール基もしくは、例えばフッ素、塩素、臭素、ヨード、ニトロ、フェニル、ヒドロキシル、スルフィド、チオール、アミノ、−ＮＨＲ（ここにＲは：Ｏ、Ｎ、Ｓ、Ｆ、Ｐ、およびこれらの混合物から選択されたヘテロ原子を随意的に含むＣ１〜Ｃ６の非置換アルキル、Ｃ２〜Ｃ６のアルケニルまたはＣ２〜Ｃ６のアルキニル；およびアラルキル）、Ｎ（Ｒ）２（ここに同一または異なる  Ｒ  は；随意的にＯ、Ｎ、Ｓ、Ｆ、Ｐ、およびこれらの混合物から選択されたヘテロ原子を含む  Ｃ１〜Ｃ６  の非置換アルキル、Ｃ２〜Ｃ６のアルケニルまたはＣ２〜Ｃ６のアルキニル；およびアラルキルから選択される）、エステル（すなわち、−ＣＯ２Ｒ  で、ここに  Ｒ  は：随意的にＯ、Ｎ、Ｓ、Ｆ、Ｐ、およびこれらの混合物から選択されたヘテロ原子を含む  Ｃ１〜Ｃ６  の非置換アルキル、Ｃ２〜Ｃ６  のアルケニルまたは  Ｃ２〜Ｃ６  のアルキニル；およびアラルキルから選択される）、アミド（すなわち  −ＣＯＮＲＲ’でここに  Ｒ  および  Ｒ’は独立して：ここに定義した水素；Ｃ１〜Ｃ６  の非置換アルキル、アルケニルまたはアルキニル；およびアラルキル基から選択される）およびエチレンポリオキシドで置換される。Ｏ、Ｎ、Ｓ、Ｆ、Ｐのようなヘテロ原子は上に述べた結鎖腕の鎖または環の部分になることも、または外側の置換基に存在することもできる。
【００５１】
ここに用いられる「アラルキル」とはアリール（例えば、ベンジル）で置換されたＣ  Ｃ１〜Ｃ６  アルキルを意味する。
好適なアルキレン基としては、アリールアルキレンまたは例えばメチレン  −ＣＨ２−  および化学式  −（ＣＨ２）ｎ−（ｎ  は  整数  ＞  ２）のポリ（メチレン）基など  Ｃ１〜Ｃ１０  のアルキレン基のエチレン、プロピレン、１，４−ブチレン、イソブチレン、  テルトイソブチレン(tertiobutilene)、１，６−ヘキシレン、オクチレン、ｎ−ドデシレン、ｎ−オクタデシレン、ｎ−テトラデシレン、ｎ−ドコサニレンなど、および  Ｃ３〜Ｃ１０  の枝分かれしたアルキレン基の  １，４−（４−メチルペンチレン）、１，６−（２，２，４−トリメチルヘキシレン）、１，５−（５−メチルヘキシレン）、ｎ−エチル−２−ヘキシレン、１，６−（６−メチル−ヘプチレン）、１，５−（２，２，５−トリメチルヘキシレン）、１，７−（３，７−ジメチルオクチレン）、２，２−（ジメチル−プロピレン）および  １，６−（２，４，４−トリメチルヘキシレン）など、がある。次のアリールアルキレン基を用いることもできる：
【化１４】
2009519839.tif 000009
【００５２】
好適なシクロアルキレン基としてはシクロペンチレンおよびシクロへキシレン基があり、随意的に、例えばアルキル基、好ましくは  １，４−シクロへキシレンで置換される。
好適なシクロアルキレン−アルキレン基としては、下記の化学式のイソフォロン基のようなシクロヘキシレン−メチレン類を用いることができる：
【化１５】
2009519839.tif 000010
【００５３】
好適なビシクロアルキレンアルキレン基としては以下の化学式の基を用いることができる：
【化１６】
2009519839.tif 000011
ここに  ｂ  は０から３の範囲の整数、ｍ  は０から４の範囲の整数；Ｒ  および  Ｒ’は独立して  Ｈ、Ｃ１〜Ｃ１２のアルキル基を表し、随意的に  Ｏ、Ｎ、Ｓ、Ｆ、Ｓｉおよび  Ｐ  から選択されるヘテロ原子を含む；好ましくは例えばメチルのような  Ｃ１〜Ｃ４  のアルキル基である。このような基で最も好適なものは  ４，４−メチレンビス（シクロへキシレン）基である。
【００５４】
好適なアリーレン基としてはフェニレン基（オルト、メタまたはパラ）があり、随意的に例えば  Ｏ、Ｎ、Ｓ、Ｆ、Ｓｉおよび  Ｐ  から選択されるヘテロ原子を含む  Ｃ１〜Ｃ１２  のアルキル基、２，４−  および  ２，６−トリレン、テトラメチル−キシリレンなどのトリレンおよびキシリレン基のようなアルキルアリーレン、および  １，５−ナフチレン、２，４−ナフチレン  または  ２，６−ナフチレン  のようなナフチレン基、で置換される。
好適なアリーレン−アルキレン基から、以下の化学式のベンジレン誘導体のように随意的に置換されたフェニレン−アルキレン基を用いることもできる：
【化１７】
2009519839.tif 000012
ここに  ｍ  は０から４の範囲の整数；Ｒ  は上で定義したとおりのものである。
【００５５】
好適なビスフェニレン−アルキレン基としては、以下の化学式の基を用いることができる：
【化１８】
2009519839.tif 000013
ここに  ｂ  は０から３の範囲の整数、ｍ  は０から４の範囲の整数；Ｒ  および  Ｒ’は上で定義したとおりのものである。好適な基は  ４，４’−ビフェニレンメタンである。さらに以下の化学式のビス−フェニレン基および４，４’−メチレン基を用いることもできる。
【化１９】
2009519839.tif 000014
ここに  ｍ  は０から４の範囲の整数；Ｒ  および  Ｒ’は上で定義したとおりのもので、Ｒａ  および  Ｒ’ａ  は独立して  Ｈ  または  Ｃ１〜Ｃ４  アルキル基を表し、メチルが好ましい。
【００５６】
アルケニレンおよびアルキニレン基は  Ｃ１〜Ｃ１０  アルケニレンおよびアルキニレン基であることが好ましい。
好適なオキシアルキレン基としては化学式  −（ＯＲ’）ｙ−  のアルキレンオキシド基があり、ここに  Ｒ’は同一でも異なっても、エチレンまたはプロピレンのような  Ｃ２〜Ｃ４  の直鎖状または枝分かれしたアルキレン基を表すことが好ましく、ｙ  は１から１００、好ましくは１から１０、さらに好ましくは１から５の範囲の整数である。
【００５７】
好適な２価のジオルガノシリレン基としては、下記の化学式の基を用いることができる：
【化２０】
2009519839.tif 000015
ここに  Ｒ６  および  Ｒ７  は独立して  Ｈ、飽和または不飽和で、環式または非環式で、随意的には芳香族で、好ましくはフェニルである直鎖状または枝分かれした炭化水素基もしくは  Ｏ、Ｎ、ＳおよびＰが好ましいが、Ｏ、Ｎ、Ｓ、Ｐ、Ｆ  および  Ｓｉ  から選択された同一または異なる１つ以上のヘテロ原子を含む  Ｃ１〜Ｃ１２  のアルキル基、を表す。とりわけ、Ｒ６  および  Ｒ７  はアルコキシまたはアリールオキシ基の場合もある。さらに下記の化学式の２価のジオルガノシロキサン基を用いることもできる：
【化２１】
2009519839.tif 000016
ここに  Ｒ６  および  Ｒ７  は同一または異なり、上で定義したとおりであり、Ｒ’６  および  Ｒ’７  は  Ｒ６  および  Ｒ７  と同様に定義され、ｐ  は１から１００、好ましくは１から１０、さらに好ましくは１から４の範囲の整数である。本発明による好適な実施態様においては、Ｒ６、Ｒ７、Ｒ’６  および  Ｒ’７  は上の両化学式でメチルまたはフェニルである。
【００５８】
これらに限定されるものではないが２価のヘテロアリーレン基の例としては２価のアリール置換ピペラジン類、アゾ化合物、ピラゾール類、チアゾール類、オキサゾール類、１，２，４−トリアゾール類、ベンゾチアゾール類、ベンゾトリアゾール類、ピリミジン類、チアジアジン類、ピリジン類、チオフェン類、フラン類、アゼピン類、カルバゾール類、トリアジン類、プリン類、ピリミジノン類、ピリドン類、キノリン類およびイソ−キノリン類の基が含まれる。ヘテロアリーレン基は芳香族環にケト基を含む場合もある。
本発明による好適な実施態様において、結鎖腕  Ａ  は  Ｃ１〜Ｃ４  の  ｎ−アルキル基、より好ましくはメチレンまたはエチレンである。
【００５９】
一般式（Ｉ）において  Ｌ  は「結鎖官能基」または「結鎖部分」と称される化学作用部分で、パッド表面に存在する接着剤と共に少なくとも１つの分子間結合または相互作用を、同一または異なる部分と形成することが出来る。それらの化学作用部分  Ｌ  はパッドの表面に存在する接着剤と共に少なくとも１つの分子間結合または相互作用を作りだす傾向がある基を少なくとも１つ含む。結鎖部分  Ｌ  およびパッドの表面に存在する接着剤の間に異なる範疇の分子間結合または相互作用を作りだすことが可能で、これらに限定されるものではないが、以下のものが含まれる：
−  共有結合で、反応性結鎖部分  Ｌ  とパッドの表面にある接着剤に存在する化学基、例えばアクリレート基との化学反応によるもの。このような場合、本発明による暫定層の  ＲＦ，Ｈ−Ａ−Ｌ  分子の量はパッドの表面に存在する接着剤の一部となる。特別な型の共有結合であるドナーアクセプター結合、すなわち結合するペアーの両方の電子が１つの原子のみに起因する化学結合、が作りだされる場合がある。このような結合は調和結合、ルイス型結合または配位結合とも呼ばれる。両方の結合電子を提供する一方のパートナーをドナー、他方をアクセプターと呼ぶ。
−  非共有結合の分子間結合または相互作用で、水素結合、ファンデルワールス結合、疎水性相互作用、芳香族ＣＨ−π相互作用、カチオン−π相互作用または電荷−電荷吸引相互作用のようなものがある。
【００６０】
共有結合（ドナー−アクセプター結合を含む）は強い主結合で、一方非共有結合および分子内相互作用はより弱い副結合である。
水素結合は電子不足または陽性の水素原子の間の静電気的相互作用の結果であり、ほとんどの場合水素原子は水素結合ドナーと呼ばれるより電気的陰性な（ヘテロ）原子に共有結合で結合し、さらに、ほとんどの場合、水素結合アクセプターと呼ばれる非常に電気的陰性な（ヘテロ）原子の非共有電子対である。これらの結合は指向性が強い。それぞれの水素結合の力は関係するドナーおよびアクセプターの性質および官能性により一般に１０から４０ｋＪ／ｍｏｌまで変化する。
【００６１】
ここに用いる電気的陰性および電気的陽性とは共有結合内の電子対を引きつける原子の傾向で、これにより電子の非対称分布を引き起こし、これにより双極子モーメントを形成することを意味するということは当業者には直ちに理解されるだろう。より詳細には例えば１９９２年Ｊｏｈｎ  Ｗｉｌｅｙ  ＆  Ｓｏｎｓ出版の  Ｊ．マーチ著の  Ａｄｖａｎｃｅｄ  Ｏｒｇａｎｉｃ  Ｃｈｅｍｉｓｔｒｙ  第４版に、電気陰性度（１４から１６ページ参照）および水素結合（７５から７９ページ参照）について論じてある。
【００６２】
ファンデルワールス結合は分子間または原子群間の無指向性の静電気的結合で、永久および／または誘導双極子間の非特異的引力を伴う。
疎水性相互作用は疎水性結鎖部分およびパッドの表面に存在する接着剤の疎水性部分の間の引力に由来する場合がある。
芳香族ＣＨ−π相互作用は、しばしば誤ってπ−π積み重ねと呼ばれるが、２つのアリール環の互いの静電気的相互作用に由来する。
【００６３】
カチオン−π相互作用は陽電気を帯電したカチオンおよび、ほとんどの場合、ベンゼンのような芳香族環の４極子の恒久的負領域との間の静電気的引力に由来する。それらの相互作用はさらに酸性水素原子と芳香族環または  Ｃ＝Ｃ  二重結合との相互作用も含む。
電荷−電荷相互作用は２つの異なる原子間の静電気的相互作用で、ここでは１方の原子（アニオン）がその原子価電子を他方の原子（カチオン）に提供する。この結合は無指向性である。
【００６４】
好適な結鎖部分  Ｌ  は水素結合部分で、これはこれらの部分がパッドの表面に存在する接着剤と少なくとも１つの水素結合を作る可能性があることを意味する。かくして、Ｌ  は少なくとも１つの水素結合ドナー基または少なくとも１つの水素結合アクセプター基または両方を含み、パッドの接着剤と少なくとも１つの水素結合を作りだす傾向がある。第１の場合では、Ｌ  はパッドの表面に存在する接着剤の水素結合アクセプター部分と水素結合を作りだすことができる。第２の場合では、Ｌ  はパッドの表面に存在する接着剤の水素結合ドナー部分と水素結合を作りだすことができる。しかしながら本発明による好適な実施態様においては、Ｌ  は少なくとも１つの水素結合ドナー基および少なくとも１つの水素結合アクセプター基の両方を含み、その両方がパッドの表面に存在する接着剤内の適切な相手と水素結合を作りだすことができる。
【００６５】
結鎖部分  Ｌ  は  ＯＨ  または  ＮＨ２  のような単純な官能基の場合も、または水素結合を作りだす傾向がある少なくとも１つの官能基を含むもっと複雑な部分である場合もある。
Ｌ  は  Ｏ、Ｎ、Ｓ、Ｐ  および  Ｆ  から成る群、好ましくは  Ｏ、Ｓ  または  Ｎ  から選択されたヘテロ原子を少なくとも１つ含むことが好ましい。結鎖部分  Ｌ  に含まれている可能性のある水素結合ドナー基の例は以下の通りである：
【化２２】
2009519839.tif 000017
【００６６】
上の官能基の幾つかは本発明による暫定層にアニオン系塩の形で存在し、かくして水素結合アクセプター基になる場合がある。他の水素結合アクセプター基の例で、本発明による結鎖部分  Ｌ  に含まれる可能性のあるものは以下の通りである：
【化２３】
2009519839.tif 000018
【００６７】
上の水素結合アクセプターおよびドナー官能基はヘテロ芳香族環の一部になり得る。水素結合部分の好適な例には、例えばピリミドン、イミダゾールおよびトリアジンの誘導体のような複素環およびその誘導体が含まれる。例えば複素環式化合物の場合、２つ以上の構造的に異なる化合物が迅速な平衡状態で存在する、すなわち、通常は陽子をずらすことにより、互変異性体が存在できることである。それぞれの互変異性体の存在する量は他の要因と共に、相対的な安定性に依存する。本発明による水素結合部分の候補として、特定の複素環の互変異性体の形の全てのものが、または特定のもののみが適切である場合がある。しかしながら、複素環の互変異性体は、パッドの表面に存在する接着剤と少なくとも１つの分子間結合または相互作用、好ましくは水素結合を形成できるという要求を満たせる場合にのみ、結鎖部分  Ｌ  として本発明の範囲内に入るものと見なされる。
【００６８】
本発明の好適な実施態様において、Ｌ  は水素結合ドナー部分で、より好ましくは水素結合ドナー官能基である。最も好適な  Ｌ  基は  ＯＨ、ＮＨ２  および  Ｓｉ（ＮＨ２）３  である。
結鎖部分  Ｌ  はさらにイオン基を含む場合もあり、これはパッドの表面の接着剤内にイオン基が存在すれば、これと電荷−電荷相互作用を作りだす場合があり、またはパッドの接着剤内に芳香族基が存在すれば、これとカチオン−π相互作用を作りだす場合もある。イオン基はカチオン性、アニオン性または双極子イオン性（両性を含む）の場合がある。カチオン基は、これらに限定されないが、テトラアルキルアンモニウム基またはアミン類の塩のようなアンモニウム基、もしくはグアニジノまたはアミジノ基の塩類から選ばれる。アニオン基は、これらに限定されないが、カルボン酸、スルホン酸、硫酸、スルフィン酸、リン酸、ホスホン酸、フェナート（フェノラート）およびチオラートから選ばれる。
【００６９】
結鎖部分  Ｌ  はさらに芳香族基を含む場合もありこれにより芳香族ＣＨ−π相互作用またはカチオン−π相互作用を作りだす場合がある。
水素結合そのものは、少なくとも共有結合および電荷−電荷相互作用に比べると比較的弱いが、例えば材料の第１層からの部分との間および材料の第２層からの部分との間のように、非常な数の水素結合が形成可能ならば、２つの層の間の全体の相互作用はかなり強くなり得る。本発明による暫定層およびパッドの表面に存在する材料は水素結合相互作用のみの結果として互いにしっかり結合することができる。しかしながら、他の弱い非共有結合または相互作用、例えばファンデルワールス結合、疎水性相互作用、カチオン−π相互作用または芳香族ＣＨ−π相互作用（結鎖部分  Ｌ  が１つ以上の芳香族環および／または１つ以上のカチオン基を含む場合）も結合に寄与することができる。
【００７０】
本発明による少なくとも１つの暫定層を形成するために用いることができる好適な有機化合物の例は、化学式（II）から（Ｖ）の化合物である。最も好適な化合物は化学式（II）の  １Ｈ，１Ｈ−ペンタフルオロプロパン−１−オールである。化合物（II）、（III）および（Ｖ）は一般式（Ｉ）に合する水素結合ドナー（およびアクセプター）である。ジシロキサン化合物（IV）はそのような水素結合ドナー（およびアクセプター）の前駆体で、それはレンズに被膜する間の加水分解の際に対応するシラノールを発生できるからである。本発明に一致するシラノールタイプの有機化合物はそのシラノール形状のままでも、または簡単に保護解除ができるジシロキサンまたはアルコキシシランのような保護形状のいずれでも重ねることができる。
【化２４】
2009519839.tif 000019
【００７１】
本発明による別の実施態様によると、本発明による暫定層およびパッドの表面に存在する接着剤は、共有結合および／または電荷−電荷吸引相互作用（結鎖部分  Ｌ  が陽または陰電荷を持つ１つ以上の原子を含む場合）のような強力な相互作用または結合の結果として互いに結合する。この場合、さらに上述した弱い相互作用も、例えわずかでも、結合に寄与しているかもしれない。
暫定層の１種類以上の有機材料は光学物品の最外側層の上に液体の形でも気相でも塗布することができるが、液体の形での方が好ましい。
【００７２】
これらが液体の形で塗布される場合、本発明による被膜材料は少なくとも１種類の溶媒が加えられ、被膜に適した濃度および粘度を持つ液体被膜溶液が整えられる。これに関連して好適な溶媒はフッ化溶媒およびメタノールのようなアルコール類であるが、フッ化溶媒が好ましい。フッ化溶媒の例としてはすべての部分的または完全にフッ化した有機分子で約１から約２５ヶの炭素原子を伴う炭素鎖を持つ、フッ化アルカン類で、好ましくはペルフルオロ誘導体およびフッ化エーテルオキシド類で、好ましくはペルフルオロアルキルアルキルエーテルオキシド類、およびその混合物などである。フッ化アルカン類としては、ペルフルオロヘキサン（ダイキン工業の「Ｄｅｍｎｕｍ」）を用いることができる。フッ化エーテルオキシドとしては、メチルペルフルオロアルキルエーテルのメチルノナフルオロ−イソブチルエーテル、メチルノナフルオロブチルエーテルまたは３Ｍから商品名  ＨＦＥ−７１００として販売されている市販混合物のようなこれらの混合物、などを用いることができる。メチルエチルケトン（ＭＥＫ）、トルエン、またはこれらの混合物のような他の溶媒はレンズの保持を促進する効率が低い層しかできない。
【００７３】
被膜溶液中の溶媒の量は一般に重量で１０から９５％の範囲であるが、２０から９０％が好ましい。被膜溶液中の溶媒の量は重要なことで、それは被膜溶液中で被膜材料の濃度が高すぎると縁取り中にレンズが許容できないほど高くオフセットしてしまう可能性があるからである。
１種類以上の暫定層の有機材料が気相で塗布される場合、被膜溶液を用意する際に被膜材料に溶媒は加えられない。この場合、被膜溶液が被膜材料中に含まれることが好ましい。
【００７４】
先に示したように、本発明による暫定被膜は単層であってもまたは多層であってもよいが、単層であることが好ましい。
準備された被膜溶液は従来からあるすべての適切な方法を用いて気相または液相で塗工され、本発明による暫定膜を形成する。レンズを被膜溶液内に漬けてから乾燥するディップコーティング、フローコーティング、スプレーコーティング、スピンコーティング、ブラシコーティング、または真空蒸着を用いることができ、次に溶媒を用いた場合には溶媒の乾燥がおこなわれる。これらの技法は技術的には周知のことである。
【００７５】
暫定層を汚れ防止用トップコート、フッ化されていることが好ましい、の上に重ねる際にフッ化官能基を含む有機化合物を用いることの長所は、都合のよい化学的相互作用のおかげで有機被膜組成物を塗り広げることが容易になることである。かくして濡れ性の問題が防止できる。
一般に、反射防止、疎水性および／または非親油性被膜は真空チャンバー内で蒸着により重ねられてきているので、暫定層も同じ方法で重ねることが望ましく、これにより手順の間にレンズの過剰な取り扱いをなくしすべての作業を連続的に実施することができる。
【００７６】
真空蒸着のもう１つの利点は疎水性および／または非親油性特性を示す最外側層の上にたったいま暫定層が重ねられた場合でも一切の濡れ性の問題が避けられることである。
前に示したように、本発明による方法で処理されるレンズは２つの主面を持ち、凹側が好ましいが少なくともその一方は上記の暫定層を塗布される最外側層を含む。
【００７７】
本発明による別の実施態様によると、光学物品の２つの主面は本発明による暫定層を塗布した最外側層を含んでいる。その場合、種々の層が重ねられる最初の側は凹面側であることが好ましい。そうすればその凹面側に暫定層を被膜することにより第２の側が処理されている間、とりわけ処理が活性種による処理（例えばイオン爆射）を伴う場合、この面を保護することができる。望むなら、暫定層による被膜をレンズの凸面または凹面のいずれかにのみおこなうこともできる。
【００７８】
一般に、暫定層は満足な厚みを持つべきで、これにより例えば縁取りのようなレンズの種々の処理手順中に最外側層にどのような特性の変化も後から起こさせないようにする。一般に暫定膜の厚みが低すぎる場合は、表面の改質が不十分となる恐れがある。一方で暫定層の厚みが高すぎる場合、パッドの期待した接着性が得られないかもしれない。ここに用いる暫定層の物理的厚みはこれが重ねられる物が何であれ、普通１から１００ｎｍ、好ましくは５から１００ｎｍ、より好ましくは１から５０ｎｍおよびさらによくは５から５０ｎｍの範囲である。
【００７９】
暫定層をレンズ表面に重ねる場合に、光学物品の２つの主面の少なくとも一方の面の全面を覆う領域に塗布することも、または前記光学物品がホールディングパッドと接触する予定の領域にのみすることもできる。これをホールディングパッドの面に重ねる場合にはホールディングパッドの全面を覆うことが好ましい。
より正確には、チャックに付随したホールディングパッドは、レンズの凸面に接触させることが普通である。したがって、暫定層で全凸面側を覆うことも、または代わりに、マスクまたは何らかの他の適切な技法を用いて、凸面の中央部分のみとすることもできる。
【００８０】
一般に重ねは連続的な構造を持つが、例えば模様のような非連続的な構造とすることもできる。このような場合には、不規則な重ねが形成されるが、その面はホールディングパッドの必要な接着をもたらすのに十分なものになっている。非連続的な構造の重ねはタンポグラフィーまたはインクジェット印刷により得られる。
しかしながら、本発明による暫定層で覆われる領域は暫定層およびホールディングパッドの間の接触面がレンズとパッドの十分な接着を与えられるものでなくてはならない。
【００８１】
一般に暫定層はパッドが接着される側、すなわち一般にはレンズの凸面側の少なくとも１５％、好ましくは少なくとも２０％、より好ましくは少なくとも３０％、もっとより好ましくは少なくとも４０％、および最も好ましくはレンズの全面を覆う。
さらに、本発明による暫定層を持つレンズはマーキングの対称となる場合もあり、当業者が多焦点レンズに普通に用いる種々のインクが用いられる。
【００８２】
とりわけ暫定被膜がレンズ両面の全面に重ねられている場合はなおさらであるが、材料はある程度の透明性を持ち、前面焦点距離測定器を用いたレンズ測定において従来からある倍率測定が実施できることが好ましい。
かくして、本発明によるレンズはＩＳＯ８９８０／３規格に基づき、少なくとも１８％、好ましくは少なくとも４０％の透過率があることが好ましい。
【００８３】
本発明による処理にしたがって処理されるレンズはレンズ素材で、未完成レンズの場合も完成レンズの場合もある。完成レンズとはその最終形状で入手したレンズのことで、その両主面が表面仕上げされているかまたは要求された幾何形状に成型されている。未完成レンズとは成型後、その主面の一方のみが表面仕上げされているかまたは要求形状に鋳形されて構成されたレンズで、そこではレンズの一方の面、好ましくはレンズの前面が事前に適切な被膜（反射防止、ハードコート、汚れ防止被膜、耐衝撃プライマー被膜、など）で処理されていることか好ましい。次いでその第２の面、好ましくは背面、は要求にしたがって塗膜および表面仕上げをしなくてはならない。さらにレンズ素材は偏光レンズまたは光互変性レンズであってもよい。
【００８４】
レンズの背面とは、使用時に着用者の眼に最も近い面を意味する。反対にレンズの前面とは、使用時に着用者の眼に最も遠い面を意味する。
光学物品の最外側層上に暫定層を重ねた結果として、縁取りが可能になった光学物品が得られる。このことは縁取り作業の後、光学物品は要求された形状を持ち、これが配置されるメガネフレーム内にうまく挿入できるようになるということを意味する。
【００８５】
本発明による最後の手順は固定した光学物品を縁取り装置により通常の縁取りをする手順で、当業者にはよく知られている。したがってこれについては詳細には記述しない。上に書いたように、この作業は通常の研削盤で、何の修正も加えず、または非常に限定した方法で実施できる。
レンズの縁取り中に起こる光学軸のズレに伴う問題は、レンズ縁取り機が何であれ、上述の暫定層を形成することにより克服することが可能である。
【００８６】
縁取り作業はこの作業中にレンズが受けるオフセットが３°を超えない、より好ましくは２°を超えない場合に満足と見なされる。縁取り作業はこの作業中にレンズが受けるオフセットが１°以下の場合に最適と見なされる。
本発明による縁取り作業の具体的な実施態様については本発明の実施例と関連させてより詳細に開示する。
【００８７】
本発明にしたがって光学物品の面に形成された少なくとも１つの暫定層は、縁取り作業が完了しさらに固定チャックおよびパッドが取り外された後に光学物品から簡単に除去／剥離することができる。暫定層の除去手順は液体媒体内でもまたは摩擦および／または接触のような機械的動作により、またはこれら２つの変性手段をおこなうことで実施することができる。液体媒体による除去は酸性水溶液、とりわけ０．０１から１Ｎの範囲のモル濃度のオルトリン酸溶液でなされることが好ましい。酸性溶液はさらにアニオン性、カチオン性または両性の界面活性剤を含む場合もある。石けん水溶液もまた液体媒体として使用できる。
【００８８】
除去手順が実施される温度は変動するが通常は、室温でおこなわれる。
本発明による摩擦および／または接触により機械的に変性可能とは、  ＫＩＭＢＥＲＬＹ−ＣＬＡＲＫ  社の  Ｗｙｐａｌｌ  Ｌ４０ＴＭ  により拭い領域の往復動作を５回することから構成される乾式拭い／掃き取りをおこない、一方で３ｋｇ／ｃｍ２の圧力を維持することで除去できる被膜を意味する。本発明による１つの実施態様においては、暫定被膜は都合のよいことに脆く、すなわち上に述べたＷｙｐａｌｌ布による往復動作を５回することを含む乾式拭いをおこない、一方で６０ｇ／ｃｍ２の圧力を維持した後に除去できる場合がある。
【００８９】
暫定被膜の除去は超音波を用いた機械的動作によりさらに促進することができる。
酸性溶液のような液体媒体、乾式拭いまたは両者の組み合わせにより処理した後で、除去手順はｐＨが実質的に７に等しい水溶液による洗浄手順を含むこともできる。
【００９０】
暫定層の除去に続いて回収された光学物品は、暫定被膜を重ねる前の最初の光学物品と同じオーダー（ほとんど同一にさえ）の光学的および表面特性を示す。本発明にもとづく有機材料はこのように光学物品の最外側層の材料の最終的な劣化を防止できるということで選定されるべきである。このことはとりわけ疎水性および／または非親油性被膜を（最外側層として）含む光学物品に対しては興味あることである。
【００９１】
本発明はさらに２つの主面を持ち、その少なくとも一方が最外側層で塗工された光学物品に関係し、ここに前記光学物品の前記最外側層には少なくとも１種類の有機材料からできた暫定層が形成され、暫定層の有機材料はフッ化官能基、および少なくとも１つの分子間結合または相互作用を好ましくは接着剤と、より好ましくは感圧接着剤と作りだすことができる結鎖官能基を持つ少なくとも１種類の有機材料を含む。
【００９２】
前記有機化合物は２つの末端位がある主鎖を持ち、第１の末端位はフッ化官能基で占められ、第２の末端位は少なくとも１つの分子間結合または相互作用を、好ましくは先に定義したようなホールディングパッドの接着剤と作りだすことができる結鎖官能基で占められている。
【００９３】
上の有機材料は先に定義したようなもので、光学物品の表面エネルギーを好ましくは少なくとも１２ｍＪ／ｍ２  まで、より好ましくは少なくとも１５ｍＪ／ｍ２  まで増加させることができる場合がある。とりわけ、フッ化官能基はさらに都合のよいことに炭素原子が４ヶ未満の直鎖状のペルフルオロアルキル基で、結鎖官能基は少なくとも１つの水素結合を、好ましくは先に定義したホールディングパッドの接着剤と、形成することができる。フッ化官能基および結鎖官能基は互いに先に定義したような結鎖腕で連結していることが好ましい。
【００９４】
先に示したように光学物品、メガネレンズが好ましいが、の最外側層は汚れ防止用トップコートであることが好ましく、これは一般に疎水性および／または非親油性表面被膜であり、さらにはとりわけ単層または多層の反射防止被膜またはハードコーティングの上に重ねられた疎水性および／または非親油性表面被膜である。
【００９５】
さらにここに開示されているのは上の光学物品を準備する方法で、以下の手順から構成される：
−  ２つの主面を持ち、その少なくとも一方に、最外側層が塗布されている光学物品を用意し、
−  前記光学物品の最外側層の上にフッ化官能基および、好ましくは接着剤と、より好ましくは感圧接着剤と、少なくとも１つの分子間結合または相互作用を作ることができる結鎖官能基を持つ少なくとも１種類の有機化合物を含む被膜溶液を被膜することで、前記最外側層に有機材料からできた少なくとも１層の暫定層を形成する。
【００９６】
被膜溶液はディップコーティング、スプレーコーティング、スピンコーティング、フローコーティング、ブラシコーティング、または真空蒸着のいずれかを用いて塗布することが好ましい。
ここからは本発明を以下の実施例を参照しながらより詳細に述べる。これらの実施例は本発明を説明するためにのみ用意されたもので、本発明の範囲および精神を制約するものと解釈されるべきではない。
【００９７】
＜実施例１＞
基材の上に耐摩耗、反射防止、疎水性／撥油性をこの順で塗膜した３被膜を担った有機ガラスを準備した。膜の重ねはポリカーボネートメガネレンズ基材になされ、出願者名の特許出願ＥＰ６１４９５７の実施例３に対応するポリシロキサンタイプの耐摩耗被膜を両面に設けた。処理するレンズは直径６５ｍｍの円形レンズであった。レンズを超音波洗浄器で洗い、１００℃の温度で最低３時間蒸した。これでこれらを処理する準備ができた。
【００９８】
＜１．レンズの準備＞
＜１．１  反射防止および疎水性／非親油性被膜の重ね＞
使用した真空処理装置は電子銃、英連邦型「ｅｎｄ−Ｈａｌｌ」Ｍａｒｋ２のイオン銃およびジュール効果付蒸発源を備えたＢａｌｚｅｒｓ  ＢＡＫ７６０装置である。
処理するレンズを収容する目的の円形開口部を備えた回転台に凹面側が蒸発源およびイオン銃を向くようにレンズを配置した。
第２次真空度に到達するまで排気作業を行った。基材の表面をＭａｒｋ２のイオン銃を用いてアルゴンイオンビームを照射して活性化した。
【００９９】
次に、イオン照射を中断した後、４種類の反射防止光学層の連続蒸発を電子銃でおこなった。４種類の蒸着層は、高屈折層（ＨＩ）、低屈折層（ＬＩ）、高屈折層（ＨＩ）、および低屈折層（ＬＩ）で、ＺｒＯ２／ＳｉＯ２／ＺｒＯ２／ＳｉＯ２である。
最後に、ディップコーティングによりダイキン工業が販売するＯＰＴＯＯＬ  ＤＳＸ被膜溶液の疎水性および非親油性被膜層を重ねた。できた疎水性および非親油性被膜の厚みは２から５ｎｍの範囲であった。
【０１００】
＜１．２  暫定層の重ね＞
上で整えたレンズの最外側層（ＯＰＴＯＯＬ  ＤＳＸトップコート）の上に暫定層をスピンコート（２０秒間７００ｒｐｍ）により重ねた。
重ねた有機材料は化学式（II）の  １Ｈ，１Ｈ−ペンタフルオロプロパン−１−オール、または化学式（III）の  １Ｈ，１Ｈ，２Ｈ，２Ｈ−トリデカフルオロ−オクタン−１−オール、または化学式（IV）の  ビス（１Ｈ，１Ｈ，２Ｈ，２Ｈ−トリフルオロプロピル）テトラメチルジシロキサン、または化学式（Ｖ）の  ＫＰ８０１Ｍ  のいずれかであった。有機材料はダイキンの  Ｄｅｍｎｕｍ溶媒（または３Ｍの  ＨＦＥ７１００）に重量比７５％の溶媒で混合した。重ねた層の物理的厚みは５および１０ｎｍの間であった。
次いでレンズを逆さまにひっくり返し凸面側を処理域に向けた。凸面を凹面と全く同じように処理した（上の１．１および１．２の手順を再現した）。
【０１０１】
＜２．レンズの縁取り＞
使用したすべてのレンズは上述のようにして整えられ、（別途記載がない限り）＋４．００、−２．００でハードコートを備えている。縁取りはホールディングパッド（角形）として  Ｓａｉｎｔ  Ｇｏｂａｉｎ社の  ハーフアイ用  ｓｅｃｕｒｅ  ｅｄｇｅTM、Ｅｓｓｉｌｏｒ社のハーフアイ用ブロック（チャック）およびポリカーボネート用の媒体クランプを用いて実施した。レンズはパッドおよびチャックを用いて９０°にブロックした。パッドはチャックに手作業で糊づけされ、チャック＋パッド系はそれぞれのレンズの凸側に手作業で糊づけされた。縁取りに用いたフレームは  Ｃｈａｒｍａｎｔ社品番８３２０、モデル０５、サイズ５１であった。
【０１０２】
できたレンズをＥｓｓｉｌｏｒ社の研削機  Ｋａｐｐａ  で通常の縁取り作業にかけた（ポリカーボネート樹脂用プレフォーム研削機は直径が１５５ｍｍ、２８５０ｒｐｍで作動した）。縁取り工程の後、レンズは形を整えられたレンズがぴったり合うプラスチック製テストフレームにはめられた。ＣＬＥ６０前面焦点距離測定器を用いてＩＳＯ８９８０−２：２００４規格にしたがって再度軸を測定しオフセット値を算出した。縁取り作業を数回繰り返し、オフセットの平均値を計算した。
化学式（II）から（Ｖ）の化合物のいずれかから作られた暫定層を塗膜したレンズのオフセット結果（「デルタ」）を表１から４に示す。
【０１０３】
【表１】
2009519839.tif 000020
【０１０４】
【表２】
2009519839.tif 000021
【０１０５】
【表３】
2009519839.tif 000022
【０１０６】
【表４】
2009519839.tif 000023
【０１０７】
表１から４は本発明による有機化合物である化学式（II）から（Ｖ）の化合物が良好なオフセット結果（オフセットが３°を超えず、通常は２°未満）をもたらすことを明らかにしている。最良の結果は  １Ｈ，１Ｈ−ペンタフルオロプロパン−１−オール（II）で得られ、これにより暫定層塗布レンズは縁取りを受ける最適な能力を示している。すべての事例でホールディングパッドの接着剤ロスは認められなかった。
さらに、化学式（II）から（Ｖ）の化合物はホールディングパッド用に広範囲の接着剤の選択を可能とし、同時にレンズにマーキングするために広範囲のインクの選択を可能にしている。
この暫定膜を欠いては、良好な縁取りを得ることは不可能である。
【０１０８】
＜３．暫定膜の除去＞
本発明による暫定膜の清掃性について調べた。縁取りを受けた後、１Ｈ，１Ｈ−ペンタフルオロプロパン−１−オールの暫定膜を塗膜したレンズを手で乾拭きして暫定膜を除去した。
処理済みレンズは、優れた光学性能とともに優れた疎水性および撥油特性を示し、ディップコーティングによりＯＰＴＯＯＬ  ＤＳＸが重ねられ、しかし暫定膜を塗布されなかったレンズのそれと全く同一であった。
その段階で回収した縁取りレンズは挿入を予定していたフレームに直接挿入できるほどであった。
【０１０９】
＜実施例２＞
実施例１のように反射防止膜および疎水性／非親油性被膜を塗膜したＰｉａｎｏ  ＯｒｍａＴＭレンズに以下の暫定層組成物をスピンコート（２０秒間７００ｒｐｍ）した。
【表５】
2009519839.tif 000024
使用した溶媒はダイキンの  Ｄｅｍｎｕｍ  溶媒または  ３Ｍの  ＨＦＥ７１００  である。
【０１１０】
暫定層の水接触角、ヒステリシスおよび表面エネルギーを決定した。結果を下の表に示す。
【表６】
2009519839.tif 000025
【０１１１】
すべての測定は塗膜したレンズを獲得してから４ヶ月後におこなわれた。
表面エネルギーは２種類の液体（水およびジヨードメタン）を用いて  Ｏｗｅｎｓ−Ｗｅｎｄｔ法により測定した。
【０１１２】
＜接触角およびヒステリシスの決定＞
＜ヒステリシスの測定＞
材料
−  デジドロップ装置：  ＧＢＸ社の４−１２バージョンで針入モードを使用。
−  注射器：ＧＢＸ社の製品記号ＤＧＤ−ＳＰ−１５、容量１ｍｌ
−  注射針：製品記号ＤＧＤ−ＳＰ−Ｎ９、内径０．０９ｍｍ〜外径０．１８ｍｍ
−  液体：導電率０．３μＳから１μＳの間の脱イオン水（水は４時間ごとに更新）
−  室内条件：温度２３℃±５℃および相対湿度５０±１０％
【０１１３】
パラメーター類：
−  測定方法：マイクロメータネジを用いて手動で水滴を膨張および縮小させる。
−  測定が継続している間を通して針は水滴の中心に位置していなくてはならない。
−  測定モード：水滴を膨張および縮小させる際に写真を撮る（容積変化後２から３秒後に写真を撮る）。
−  滴の形状の解析モードはミックスモードを用い、オペレーターが手動で位置決めした基準線と右側および左側の接触角を自動的に計算する。
【０１１４】
基準線および滴〜基板の境界を重複させることで基準線の位置決めをおこなう。
左角度および右角度の間が３°を越える場合は、測定は無効となる。
−  水滴の膨張および縮小時の測定角度の可視化モード：
測定台で直接おこなうか角度を基準線の関数としてトレースして画像的におこなうかのどちらか。すべてのイメージ分析において、画像に示される角度は右および左の接触角の平均値である。
【０１１５】
サンプルの準備：
−  暫定膜でおこなわれる測定では、塗膜した基板に圧縮空気（脱脂）をわずかに吹きつけ、それから測定を実施する。
−  疎水性／非親油性トップコートの測定では暫定層は  Ｗｙｐａｌｌ  ４０布で拭き取られ、石けん水で洗われてからすすがれる。それからＣＥＭＯＴで拭われる。
１時間後、塗膜した基板は空気吹きされ、測定に供せられる。
＜ヒステリシスの測定＞
【０１１６】
−  測定はサンプル表面に置かれた３ヶの水滴でおこなわれ、１ヶはサンプルの中央に、２ヶは中央から離れた周縁部近くに置かれる。
−  試験前測定（測定前の位置決め）  水滴を置き、サンプルを支えている台の高さを位置決めし、針が滴を十分に貫ぬきながら滴を置いたサンプル面に触れないようにする。
−  針を滴内の中央に入れる。
−  基準線の位置を合わせ、画像の範囲が水滴、針および水滴の反射像を含むように規定する。
−  滴を膨張および縮小させ針が全作業中正しく中央にあることを確認する。
【０１１７】
＜測定：＞
第１段階：  前進接触角（ＡＡ  または  θａ  と表す）の決定
−  水滴を膨張させている時の角度の測定。
−  滴の初期容積≒５μｌ、初期の測定をおこない毎回３μｌずつ加えてゆっくり膨張させ、２から３秒角度が安定するのを待って平均角度を測定し、接触線の増加が安定する度にこれを繰り返す。（最大容積は例えば≒２４μｌぐらいか）前進接触角は空気／水／面の境界線が動き始める時のそれである。
これは膨張の間に測定された右および左の接触角の平均値を計算することにより算定される。
【０１１８】
第２段階：  後退接触角の決定（ＡＲ  または  θｒ  と表す）
−  基準線が動き始めるまでゆっくりと水滴を吸引する（１回につき１μｌ）。
−  後退接触角は空気／水／面の境界線が動き始めた時点で始まる。これは吸引の間に測定された右および左の接触角の平均値を計算することにより算定される。
−  初期容積（≒５μｌ）に達するまで吸引する
全測定に１分程度かかる。
次いで他の２滴を周縁部に置き  ＡＡ  および  ＡＲ  の測定を上に記載したようにおこなう。
それぞれのサンプルについて平均  ＡＡ  および平均  ＡＲ  を計算する。
次にそれぞれのサンプルについてヒステリシス  Δθ  を計算する。
実施例２のすべてのサンプルがこれらを整えてから４ヶ月後のトリミング試験に合格した。
【０１１９】
本発明による好適な実施態様が説明を目的として開示されてきたが、付随する請求項に開示されている本発明の範囲および精神から離れることなく種々の修正、付加および代替が可能であることが当業者なら理解できるであろう。
【国際調査報告】
2009519839.tif 000032
2009519839.tif 000033
2009519839.tif 000034